(57)【特許請求の範囲】
【請求項１】
水溶性または水分散性ポリウレタンであって、
Ａ）  ≧３の平均官能価を有する少なくとも１種のポリエーテルポリオールａ１）、および≧４の平均官能価を有する少なくとも１種のウレタン基含有ポリエーテルポリオールａ２）の混合物、
Ｂ）  ６〜２２個の炭素原子を有する少なくとも１種のモノアルコール、ならびに
Ｃ）  少なくとも１種の（環状）脂肪族および／または芳香族ジイソシアネート
の反応生成物を含んで成り、
成分ａ１）の一部を、≧２の平均官能価を有するポリイソシアネートと反応させること、ならびに得られる成分ａ２）と成分ａ１）との混合物を成分Ｂ）および成分Ｃ）と反応させることを含んでなる多段階反応として反応が行われ、出発ＮＣＯ／ＯＨ当量比が０.５：１〜１.２：１である、水溶性または水分散性ポリウレタン。
【請求項２】
成分ａ１）の一部を成分Ｃ）の一部と反応させること、ならびにその後に、得られる成分Ａ）と、成分Ｂ）および成分Ｃ）の残部とを反応させることを含んでなる多段階反応として反応が行われる請求項１に記載のポリウレタン。
【請求項３】
請求項１に記載の成分Ａ）、Ｂ）およびＣ）と、
Ｄ）  ４〜１８個の炭素原子を有する少なくとも１種のモノイソシアネート、および
Ｅ）  ≧２の平均官能価を有する少なくとも１種のポリイソシアネート
の群から選ばれる１種又はそれ以上の成分との反応生成物を含んでなる請求項１または２に記載のポリウレタン。
【請求項４】
ポリエーテルポリオールａ１）が３〜４の平均官能価を有する請求項１〜３のいずれかに記載のポリウレタン。
【請求項５】
ポリエーテルポリオールａ１）が４〜６の平均官能価を有する請求項１〜３のいずれかに記載のポリウレタン。
【請求項６】
モノアルコールＢ）が６〜１８個の炭素原子を有する請求項１〜５のいずれかに記載のポリウレタン。
【請求項７】
ジイソシアネートＣ）が（環状）脂肪族ジイソシアネートである請求項１〜６のいずれかに記載のポリウレタン。
【請求項８】
モノイソシアネートＤ）が８〜１８個の炭素原子を有する請求項３〜７のいずれかに記載のポリウレタン。
【請求項９】
請求項１に記載の水溶性または水分散性ポリウレタンの製造方法であって、
Ａ）  ≧３の平均官能価を有する少なくとも１種のポリエーテルポリオールａ１）と、≧４の平均官能価を有する少なくとも１種のウレタン基含有ポリエーテルポリオールａ２）との混合物、
Ｂ）  ６〜２２個の炭素原子を有する少なくとも１種のモノアルコール、および
Ｃ）  少なくとも１種の（環状）脂肪族および／または芳香族ジイソシアネート
を０.５：１〜１.２：１の出発ＮＣＯ／ＯＨ当量比で反応させること、
成分ａ１）の一部を≧２の平均官能価を有するポリイソシアネートと反応させること、ならびに得られる成分ａ２）と成分ａ１）との混合物を成分Ｂ）および成分Ｃ）と反応させることを含んでなる多段階反応として反応が行われることを特徴とする製造方法。
【請求項１０】
請求項２に記載の水溶性または水分散性ポリウレタンの製造方法であって、
Ａ）  ≧３の平均官能価を有する少なくとも１種のポリエーテルポリオールａ１）と、≧４の平均官能価を有する少なくとも１種のウレタン基含有ポリエーテルポリオールａ２）との混合物、
Ｂ）  ６〜２２個の炭素原子を有する少なくとも１種のモノアルコール、および
Ｃ）  少なくとも１種の（環状）脂肪族および／または芳香族ジイソシアネート
を反応させること、
出発ＮＣＯ／ＯＨ当量比が０.５：１〜１.２：１であること、
成分ａ１）の一部を成分Ｃ）の一部と反応させること、ならびにその後に、得られる成分Ａ）を成分Ｂ）および成分Ｃ）の残部と反応させることを含んでなる多段階反応として反応が行われることを特徴とする製造方法。
【請求項１１】
Ｄ）  ４〜１８個の炭素原子を有する少なくとも１種のモノイソシアネート、および
Ｅ）  ≧２の平均官能価を有する少なくとも１種のポリイソシアネート
の群から選ばれる１種又はそれ以上の成分を更に反応させることを含んでなる請求項９または１０に記載の製造方法。
【請求項１２】
請求項１〜８のいずれかに記載のポリウレタンを水性ペイント系、接着剤または他の水性配合物に添加することを含んで成る、水性ペイント系、接着剤または他の水性配合物の流動性を調節する方法。
【請求項１３】
請求項１〜８のいずれかに記載のポリウレタンを含んで成る、水性ペイント系、接着剤または他の水性配合物。
【発明の詳細な説明】
【０００１】
【発明の属する技術分野】
本発明は、高剪断範囲において特に有効な増粘作用を有し、水性系用の増粘剤として好適な親水性／疎水性の水溶性または水分散性ポリウレタン、ならびに水性系の増粘におけるその使用に関する。
【０００２】
【従来の技術】
水性系用のポリウレタンに基づく増粘剤は、多くの公表物に記載されている（例えば、ＤＥ−Ａ  １  ４４４  ２４３、ＤＥ−Ａ  ３  ６３０  ３１９、ＥＰ−Ａ−０  ０３１  ７７７、ＥＰ−Ａ−０  ３０７  ７７５、ＥＰ−Ａ−０  ４９５  ３７３、ＵＳ−Ａ４，０７９，０２８、ＵＳ−Ａ４，１５５，８９２、ＵＳ−Ａ４，４９９，２３３またはＵＳ−Ａ５，０２３，３０９参照）。
【０００３】
従来技術に属するこれらの増粘剤の一般的な特徴は、（ｉ）少なくとも５０重量％の量の親水性部分（親水性セグメント）、（ｉｉ）多くとも１０重量％の量の疎水性部分（疎水性セグメント）および（ｉｉｉ）ウレタン基の同時存在である。「親水性部分」という用語は、そのアルキレンオキシド単位が少なくとも６０モル％のエチレンオキシド単位を有する、少なくとも５つの鎖員を有するポリウレタン鎖を特に意味すると理解されている。「疎水性部分」という用語は、鎖の中に組み込まれ、および／または好ましくは末端位置に組み込まれる、少なくとも６個の炭素原子を有する炭化水素部分を特に意味すると理解されている。
【０００４】
以下に説明する本発明の増粘剤もこの定義に相当するのが好ましい。
【０００５】
これらのポリウレタン増粘剤は、自動車および工業用ペイント、プラスターペイントおよび塗料（被覆材料）、印刷インキおよび織物染料、顔料プリントペースト、医薬品および化粧品、植物保護配合物または充填剤分散物のような水性系の流動学的性質を調節する補助物質として好適である。
【０００６】
既知のポリウレタン増粘剤は広い用途を有するが、それにもかかわらずそれらは多くの適用分野に充分に有効ではない。ポリウレタン増粘剤の使用において特に課題であるのは、それらは低剪断速度の範囲（これは、例えば、ペイントの硬化挙動および流動性に特に重要である）だけでなく、例えば、刷毛またはローラーを使用するかまたは吹付によって配合物を適用する場合に生じる高剪断速度（高剪断範囲）においても高い効果を示さなければならないことである。このような理由から、従来技術においては、それぞれの範囲の剪断速度のために２つの基本的な種類の増粘剤を配合物に一般に使用するか、溶剤のような補助物質をさらに添加して、低剪断粘度を減少させている。しかし、しばしば用いられるこの方法は、ペイント配合物における揮発性分画および／または移行可能分画を増加させ、このことは特に環境保護の理由から好ましくない。
【０００７】
例えば、疎水性部分を増粘剤のポリマー鎖に組み込むか、または疎水性側鎖を使用することによって、水性ポリウレタン増粘剤の有効性を向上させるため多くの努力がこれまでになされている。しかし、市場における増加する需要は、過去何年かにわたってさらに向上した製品を必要としている。従来技術と比較して改善された増粘剤を使用することによって、同じ適用量を使用して向上した被覆特性を有するペイントを得ることができるか、またはより少ない適用量を使用して同じ被覆特性を得ることができ、これは従来システムと比較して経済的利益をももたらす。
【０００８】
【発明が解決しようとする課題】
本発明の目的は、高剪断範囲において向上した有効性を有する、水性系または主として水性系用のポリウレタンに基づく新規増粘剤を提供することである。
【０００９】
【課題を解決するための手段】
この目的は、以下に詳しく説明する本発明の親水性／疎水性の水溶性または水分散性ポリウレタンによって達成される。本発明の本質的な特徴は、イソシアネート成分の反応相手として特定のアルコールおよび／または特定のアルコール混合物ならびに特定のポリエーテルを使用することよって行われる、選択された親水性部分（親水性セグメント）および／または疎水性部分（疎水性セグメント）の特定の組み込みである。
【００１０】
本発明は、水溶性または水分散性ポリウレタンに関し、該ポリウレタンは、
Ａ）  ≧３の平均官能価を有する少なくとも１種のポリエーテルポリオールａ１）、および≧４の平均官能価を有する少なくとも１種のウレタン基含有ポリエーテルポリオールａ２）、
Ｂ）  ６〜２２個の炭素原子を有する少なくとも１種のモノアルコール、
Ｃ）  少なくとも１種の（環状）脂肪族および／または芳香族ジイソシアネート、
Ｄ）  必要に応じて、４〜１８個の炭素原子を有する少なくとも１種のモノイソシアネート、および
Ｅ）  必要に応じて、＞２の平均官能価を有する少なくとも１種のポリイソシアネート、
の反応生成物を含んでなり、出発ＮＣＯ／ＯＨ当量比は０.５：１〜１.２：１である。
【００１１】
本発明は、この水溶性または水分散性ポリウレタンの製造方法にも関し、該方法は、０.５：１〜１.２：１の出発ＮＣＯ／ＯＨ当量比で、
Ａ）  ≧３の平均官能価を有する少なくとも１種のポリエーテルポリオールａ１）と、≧４の平均官能価を有する少なくとも１種のウレタン基含有ポリエーテルポリオールａ２）との混合物、
Ｂ）  ６〜２２個の炭素原子を有する少なくとも１種のモノアルコール、
Ｃ）  少なくとも１種の（環状）脂肪族および／または芳香族ジイソシアネート、
Ｄ）  必要に応じて、４〜１８個の炭素原子を有する少なくとも１種のモノイソシアネート、および
Ｅ）  必要に応じて、＞２の平均官能価を有する少なくとも１種のポリイソシアネート、
を反応させることによって行われる。
【００１２】
本発明は、本発明のポリウレタンを水性ペイント系、接着剤および他の水性配合物に添加することにより、水性ペイント系、接着剤および他の水性配合物の流動性を調節する方法にも関する。
【００１３】
ポリエーテルポリオール成分Ａ）は、式（Ｉ）：
Ｒ１［−Ｏ−（Ａ）ｘ−Ｈ］ｙ    （Ｉ）
［式中、
Ｒ１は、４〜３６個の炭素原子を有し、エーテル酸素原子を必要に応じて有する脂肪族または芳香脂肪族（ａｒａｌｉｐｈａｔｉｃ）炭化水素基を表し；
Ａは、エチレンオキシド基および／またはプロピレンオキシド基を表し、但し、該基の少なくとも５０モル％、好ましくは少なくとも７０モル％、特に好ましくは１００モル％がエチレンオキシド基であることを条件とし；
ｘは、３０〜２５０の数を表し；
ｙは、３〜１８、好ましくは３〜６の数を表す。］
のポリエーテルポリオールａ１）と、式（ＩＩ）：
【化１】
0004128785.tif 000002
（ＩＩ）
［式中、
Ｒ１は、４〜３６個の炭素原子を有し、エーテル酸素原子を必要に応じて有する脂肪族または芳香脂肪族炭化水素基を表し；
Ｒ２は、４〜１２個の炭素原子を有する脂肪族、芳香脂肪族、脂環式または芳香族基を表し；
Ａは、エチレンオキシド基および／またはプロピレンオキシド基を表し、但し、該基の少なくとも５０モル％、好ましくは少なくとも７０モル％、より好ましくは１００モル％がエチレンオキシド基であることを条件とし；
ｘは、３０〜２５０の数を表し；
ｚは、２〜１６、好ましくは２または４の数を表し；
ｔ＝（ｙ−ｚ）（但し、ｙは、３〜１８、好ましくは３〜６の数を表す。）である。］
のウレタン基含有ポリエーテルポリオールａ２）との混合物を含有してよい。
【００１４】
モノアルコール成分Ｂ）は、式（ＩＩＩ）：
Ｒ３−ＯＨ        （ＩＩＩ）
［式中、
Ｒ３は、６〜２２個、好ましくは６〜１８個、より好ましくは８〜１４個の炭素原子を有し、不活性置換基、例えばハロゲンを必要に応じて有する脂肪族、脂環式、芳香族または芳香脂肪族炭化水素基を表す。］
で示される少なくとも１種の一価アルコールを含有してよい。
【００１５】
成分Ｃ）は、式（ＩＶ）：
ＯＣＮ−Ｒ４−ＮＣＯ        （ＩＶ）
［式中、
Ｒ４は、４〜２２個の炭素原子を有し、不活性置換基、例えば、ハロゲンを必要に応じて有する脂肪族、芳香脂肪族、脂環式または芳香族基を表す。］
で示される少なくとも１種のジイソシアネートを含有してよい。
【００１６】
Ｒ３およびＲ４基は、それぞれの反応相手のイソシアネート基またはヒドロキシ基に対して不活性であるのが好ましい置換基を必要に応じて有しうることは当業者に理解される。
【００１７】
成分Ｄ）は、必要に応じて、式（Ｖ）：
Ｒ３−ＮＣＯ        （Ｖ）
［式中、
Ｒ３は、式（ＩＩＩ）に関して定義した通りである。］
で示される少なくとも１種のモノイソシアネートを含有してよい。
【００１８】
成分Ｅ）は、＞２の官能価を有する少なくとも１種の脂肪族、芳香脂肪族、脂環式、複素環式または芳香族ポリイソシアネートを含有してよい。
【００１９】
ポリエーテルアルコールＡ）の混合物が基づくポリエーテルａ１）の製造は、エチレンオキシドおよび必要に応じてプロピレンオキシドを混合物として使用するか、および／または任意の順序で使用して、式（ＶＩ）：
Ｒ１−［ＯＨ］ｙ        （ＶＩ）
［式中、Ｒ１およびｙは、式（Ｉ）に関して定義した通りである。］
の対応する多価アルコールをアルコキシル化することによって、既知の方法によって行われる。好適な開始剤は、グリセロール、トリメチロールプロパン、トリメチロールエタン、ペンタエリトリトール、ジ−トリメチロールプロパン、ソルビトール、糖等を包含する。好ましくは、グリセロール、トリメチロールプロパンおよびソルビトールを使用し、より好ましくはグリセロールおよびソルビトールを使用する。
【００２０】
ポリエーテルａ１）およびウレタン基含有ポリエーテルａ２）を含有するポリエーテルアルコール混合物Ａ）の製造は、ポリエーテルａ１）と、≧２の官能価を有する少なくとも１種の有機イソシアネートとの部分反応によって行われる。これに関して、５０モル％まで、好ましくは２０モル％まで、より好ましくは１０モル％までのポリエーテルａ１）をイソシアネートと反応させてよい。反応は０℃〜１８０℃、好ましくは２０℃〜１６０℃、より好ましくは６０℃〜１２０℃の温度範囲で行われる。
【００２１】
モノアルコール成分Ｂ）の例は、脂肪族アルコール、例えば、１−ブタノール、１−ペンタノール、１−ヘキサノール、１−ヘプタノール、１−オクタノール、２−エチルヘキサノール、１−ノナノール、１−デカノール、１−ドデカノール、ステアリルアルコール等である。６〜１６個の炭素原子を有するモノアルコールが好ましく、８〜１４個の炭素原子を有するモノアルコールがより好ましい。
【００２２】
成分Ｃ）のジイソシアネートの例は、脂肪族ジイソシアネート、例えば、１，４−ブタンジイソシアネートまたは１，６−ヘキサンジイソシアネート；脂環式ジイソシアネート、例えば、１−イソシアナト−３，３，５−トリメチル−５−イソシアナトメチル−シクロヘキサン（イソホロンジイソシアネート）、１，３−および１，４−シクロヘキサンジイソシアネート、４，４’−ジイソシアナトジシクロヘキシルメタン等；ならびに芳香族ジイソシアネート、例えば、２，４−ジイソシアナトトルエンおよび４，４’−ジイソシアナトジフェニルメタンである。
【００２３】
モノイソシアネート成分Ｄ）の例は、脂肪族モノイソシアネート、例えば、１−ブチルイソシアネート、１−ペンチルイソシアネート、１−ヘキシルイソシアネート、１−ヘプチルイソシアネート、１−オクチルイソシアネート、１−ノニルイソシアネート、１−デシルイソシアネート、１−ドデシルイソシアネート、ステアリルイソシアネート等である。８〜１８個の炭素原子を有するイソシアネートが好ましく、１０〜１８個の炭素原子を有するモノイソシアネートがより好ましい。
【００２４】
ポリイソシアネート成分Ｅ）の例は、商業的に入手可能なラッカーポリイソシアネート、言い換えれば、特に、ウレタン基、ウレトジオン基、アロファネート基および特にビウレット基、イソシアヌレート基およびイミノオキサジアジンジオン基を含有する簡単なジイソシアネートの既知の変性生成物であり、好適なジイソシアネートの例は、１，６−ジイソシアナトヘキサン、１−イソシアナト−３，３，５−トリメチル−５−イソシアナトメチルシクロヘキサン（イソホロンジイソシアネート）、４，４’−ジイソシアナトジシクロヘキシルメタン、１，４−ジイソシアナトシクロヘキサン、１−メチル−２，４−ジイソシアナトシクロヘキサンおよびこれと全混合物の３５重量％までの１−メチル−２，６−ジイソシアナトシクロヘキサンとの混合物；２，４−ジイソシアナトトルエンおよびこれと全混合物の３５重量％までの２，６−ジイソシアナトトルエンとの混合物、またはその混合物を包含する。より好ましくは、脂肪族的および／または脂環式的に結合した遊離イソシアネート基を有する対応するラッカーポリイソシアネートを使用する。前記の群を含有しない好適なポリイソシアネートは、４−イソシアナトメチル−１，８−オクタンジイソシアネートである。
【００２５】
ウレタン基を含有するラッカーポリイソシアネートは、例えば、２，４−および必要に応じて２，６−ジイソシアナトトルエンまたは１−メチル−２，４−ジイソシアナトシクロヘキサンおよび必要に応じて１−メチル−２，６−ジイソシアナトシクロヘキサンと、理論量以下のトリメチロールプロパンとの反応生成物、または異性プロパンジオールまたはブタンジオールのような簡単なジオールとそれらとの混合物である。事実上モノマー不含形態のそのようなウレタン基含有ラッカーポリイソシアネートの製造は、例えば、ＤＥ−Ａ  １  ０９０  １９６に開示されている。
【００２６】
本発明に使用にするのにより好ましいビウレット基含有ラッカーポリイソシアネートは、１，６−ジイソシアナトヘキサンに基づいたものを包含し、例えば、ＥＰ−Ａ  ０００３５０５、ＤＥ−Ａ  １１０１３９４、ＵＳ−Ａ  ３３５８０１０またはＵＳ−Ａ  ３９０３１２７に開示されている。
【００２７】
より好ましいイソシアヌレート基含有ラッカーポリイソシアネートは、特に、前記ジイソシアネートのトリマーまたは混合トリマー、例えば、ＧＢ−Ａ  １０６０４３０、ＧＢ−Ａ  １５０６３７３またはＧＢ−Ａ  １４８５５６４に記載のジイソシアナトトルエンに基づくイソシアヌレート基含有ポリイソシアヌレート、例えば、ＤＥ−Ａ  １６４４８０９またはＤＥ−Ａ  ３１４４６７２によって得られるジイソシアナトトルエンと１，６−ジイソシアナトヘキサンとの混合トリマー、および特に、例えば、ＵＳ−Ａ  ４３２４８７９、ＵＳ−Ａ  ４２８８５８６、ＤＥ−Ａ  ３１００２６２、ＤＥ−Ａ  ３１００２６３、ＤＥ−Ａ  ３０３３８６０またはＤＥ−Ａ  ３１４４６７２によって得られる１，６−ジイソシアナトヘキサンおよび／またはイソホロンジイソシアネートに基づく脂肪族、脂肪族−脂環式および脂環式トリマーまたは混合トリマーも包含する。本発明に使用されるラッカーポリイソシアネートは一般に、５〜２５重量％のイソシアネート含量、２.１〜５.０、好ましくは２.８〜４.０の平均ＮＣＯ官能価、２重量％未満、好ましくは０.５重量％未満の出発モノマージイソシアネートの残存分を有する。ラッカーポリイソシアネートの混合物も使用することができる。
【００２８】
本発明のポリウレタンの製造は一段階または数段階で行われる。一段階反応は、本発明の開示において、例えば、成分ａ１）の全量と、成分Ｂ）、Ｃ）、必要に応じてＤ）および必要に応じてＥ）の全量との反応を意味する。次いで、成分Ａ）が、成分Ｃ）の選択された量に依存してその場で形成される。多段階反応は、例えば、成分ａ１）の一部を成分Ｃ）の一部と反応させ、次に、得られた成分Ａ）を成分Ｂ）、成分Ｃ）の残り、ならびに必要に応じて成分Ｄ）およびＥ）と反応させることを意味する。多段階反応は、モノアルコール成分Ｂ）の一部または全量をモル過剰のジイソシアネート成分Ｃ）と別に反応させ、次に、得られたＮＣＯプレポリマーを、先に製造した成分Ａ）、および必要に応じて成分Ｄ）およびＥ）と反応させることを含んで成るかまたは付加的に含んで成ることもできる。この場合、反応の順序は特に重要ではなく、成分Ａ）〜Ｃ）および必要に応じてＤ）およびＥ）の使用量を適切に選択することによって前記の定義による成分Ａ）を形成することだけを確実にしなければならない。
【００２９】
本発明のポリウレタンは一般に、１０℃〜８０℃の温度範囲で軟化点または軟化点範囲を有する無色〜黄色がかったワックスまたは高粘稠ポリマーである。後の使用のために、本発明のポリウレタンを、添加剤、例えば、配合剤、溶剤、水、乳化剤または安定剤と混合して、液体配合物を形成するのが有利なことがしばしばある。
【００３０】
本発明のポリウレタンは、水性系または主に水性の系を増粘するのに好適である。例は、着色剤、皮処理および紙補助物質、石油抽出用の配合物、洗剤および接着剤配合物、磨き剤用ワックス、医薬および獣医学用配合物、植物保護配合物、化粧品の分野における用途を包含する。水自体を本発明のポリウレタン増粘剤で増粘することもでき、それによって、必要に応じてさらに添加剤を添加することができるか、または水自体を水性配合物に添加することができる。本発明の増粘剤を、他の増粘剤、例えば、ポリアクリレート、セルロース誘導体に基づく増粘剤または無機増粘剤と混合して使用することもできる。
【００３１】
本発明によって増粘することができる水性系の例は、水性ポリアクリレート分散物、オレフィン性不飽和モノマーのコポリマーの水性分散物、水性ポリビニルアセテート分散物、水性ポリウレタン分散物、水性ポリエステル分散物、および特に、そのような分散物またはそのような分散物の混合物に基づく先に記載した種類のすぐ使用できる配合物も包含する。
【００３２】
ある態様において、本発明の増粘剤は、塊状で、好ましくは粒体または必要に応じて粉末として、使用することができる。しかし、本発明のポリウレタンに加えて、水、溶剤、例えば、ブチルジグリコール、イソプロパノール、メトキシプロピルアセテート、エチレングリコールおよび／またはプロピレングリコール、非イオン性乳化剤、界面活性剤および／または必要に応じて他の添加剤も含有する液体配合物を使用するのが好ましく、なぜなら、こうすることによって本発明の増粘剤の水性系または主に水性の系への導入がかなり容易になるからである。
【００３３】
本発明の増粘剤のすぐ使用できる配合物は、１０〜８０重量％、好ましくは３０〜６０重量％、特に好ましくは４０〜５０重量％の固形分を有する水性溶液または分散液であるのが特に好ましい。
【００３４】
意図された使用において必要とされる増粘効果を得るために、水性系または主として水性の系に添加する本発明の増粘剤の量は、少しの予備実験によって当業者によって決めることができる。本発明の増粘剤は、概して０.０５〜１０重量％、好ましくは０.１〜４重量％、特に好ましくは０.１〜２重量％の量で使用され、これらのパーセントの数値は、一方で増粘剤の固形分を示し、他方で増粘される水性系の固形分を示す。
【００３５】
既知の方法によって、例えば、Ｈａａｋｅ回転粘度計、ＳｔｏｒｍｅｒまたはＢｒｏｏｋｆｉｅｌｄ粘度計、またはＩＣＩ粘度計を使用して、本発明の増粘剤の有効性を評価できる。
【００３６】
【実施例】
以下、実施例を示し、本発明を具体的に説明する。
【００３７】
使用した原材料
ポリエーテルａ１）：
Ｉ  グリセロールおよびエチレンオキシドとプロピレンオキシドとの混合物（比率７５：２５）に基づき、約１８ｍｇ  ＫＯＨ／ｇのＯＨ価を有するポリエーテル；
ＩＩ  ソルビトールおよびエチレンオキシドとプロピレンオキシドとの混合物（比率９３．２：６．８）に基づき、約１８ｍｇ  ＫＯＨ／ｇのＯＨ価を有するポリエーテル。
ＤＢＴＬ：  ジブチル錫ジラウレート
【００３８】
本発明のポリウレタンの製造
実施例１
ワンポット反応
９１５ｇ（ＯＨ基０.３モル）のポリエーテルＩを、窒素雰囲気中で、２Ｌの容量のガラスフラスコに入れ、１ｍｂａｒ／１２５℃において５時間以内で微量の水を除去した。８０℃に冷却した後、１４.２６ｇの１−オクタノール（ＯＨ基０.１１モル）および２２.１ｇの１−デカノール（ＯＨ基０.１４モル）を添加し、１５分間撹拌した。次に、５５.５ｇのイソホロンジイソシアネート（イソシアネート基０.５０モル）および０.０９ｇのＤＢＴＬを８０℃で添加し、ＩＲ分光分析によってイソシアネートバンドが検出されなくなるまで８０℃で撹拌した。高粘稠淡黄色ポリウレタン樹脂を得た。
【００３９】
実施例２
二段階法
９１５ｇ（ＯＨ基０.３モル）のポリエーテルＩを、窒素雰囲気中で、２Ｌの容量のガラスフラスコに入れ、１ｍｂａｒ／１２５℃において５時間以内で微量の水を除去した。１２０℃に冷却した後、１.１１ｇのイソホロンジイソシアネート（イソシアネート基０.０１モル）を添加し、ＩＲ分光分析法によってイソシアネートバンドが検出されなくなるまで１２０℃で撹拌した。８０℃に冷却した後、１４.２６ｇの１−オクタノール（ＯＨ基０.１１モル）および２２.１ｇの１−デカノール（ＯＨ基０.１４モル）を添加し、１５分間撹拌した。次に、５４.３９ｇのイソホロンジイソシアネート（イソシアネート基０.４９モル）および０.０９ｇのＤＢＴＬを８０℃で添加し、次に、ＩＲ分光分析によってイソシアネートバンドが検出されなくなるまで８０℃で撹拌した。高粘稠淡黄色ポリウレタン樹脂を得た。
【００４０】
実施例３〜２０
下記表１に示すポリウレタン増粘剤を実施例１と同様に製造し、反応の終了後に溶解して、水、Ｌｅｖａｌｉｎ  ＦＤ（Bayer AGからの市販製品）およびＥｍｕｌｓｉｆｉｅｒ  ＷＮ（Bayer AGからの市販製品）（比率３：２：１）中に６０％の溶液を形成した。モノイソシアネートを使用する場合、使用されるポリエーテルを先ずモノイソシアネートと完全に反応させ、次に、アルコールおよびジイソシアネートと反応させた。
【００４１】
下記表２に示すポリウレタン増粘剤を実施例２と同様に製造し、反応の終了後に溶解して、水、Ｌｅｖａｌｉｎ  ＦＤおよびＥｍｕｌｓｉｆｉｅｒ  ＷＮ（比率３：２：１）中に６０％の溶液を形成した。
【００４２】
特定のｇ当量は、実際に使用されるｇ当量を示さないが、使用される反応物のｇ当量の比率を示す。
【００４３】
【表１】
0004128785.tif 000003
【００４４】
【表２】
0004128785.tif 000004
【００４５】
比較例１
１）  イソホロンジイソアネートおよび１−ドデカノールからのプレポリマーの製造：
攪拌器、還流冷却器および滴下漏斗を取り付けた２Ｌの容量の三口フラスコに、１１１０ｇのイソホロンジイソシアネート（１０ｇ当量）を窒素雰囲気中で入れ、撹拌しながら１００℃に加熱した。次に、１８６ｇ（１ｇ当量）の１−ドデカノールを６０分以内で滴下した。次に、混合物を１００℃でさらに２時間撹拌した。次に、得られた生成物を薄層蒸留（１７０℃、０.２５ｍｂａｒ）に付し、それによって過剰のイソホロンジイソシアネートを充分に除去した。１０.８％のイソシアネート含量を有する無色粘稠樹脂を得た。
２）  プレポリマーを使用するポリウレタン増粘剤の製造：
実施例３と同様に行うが、但し、ポリエーテルＩを、ＩＰＤＩ／ドデカノールの代わりに前記プレポリマーと反応させた。淡黄色樹脂を得、溶解して、水、Ｌｅｖａｌｉｎ  ＦＤ（登録商標）およびＥｍｕｌｓｉｆｉｅｒ  ＷＮ（登録商標）（比率３：２：１）中に６０％の溶液を形成した。
【００４６】
使用例
下記例は、本発明の増粘剤を使用して、向上した刷毛塗り特性（刷毛抵抗）を有するエマルジョンペイントが得られることを示す。
【００４７】
塗料（被覆材料）の製造および被覆特性の試験
Ｓｋａｎｄｅｘ分散器を使用し、１００個のガラスビーズ（直径３ｍｍ）で下記成分を１０００ｍＬのフラスコ中で３０分間で分散させ、
0004128785.tif 000005
をさらに３０分間で分散させた。着色剤からガラスビーズを除去し、約１２時間の熟成時間後に、プラスチックフィルム（Ｌｉｎｅｔｔａフィルム）に刷毛で塗布した。被覆の質（被覆特性）を、Ｉ（極めて高い）〜Ｘ（極めて低い）の測度で評価する（表３〜５の「刷毛抵抗」）。
１）：  （２−アミノ−２−メチルプロパノール−１、水中９０％）、Ａｎｇｕｓ  Ｃｈｅｍｉｅ  ＧｍｂＨ（ドイツ、Ｅｓｓｅｎ）から入手
２）：  湿潤剤、Ｂｏｒｃｈｅｒｓ  ＧｍｂＨ（ドイツ、Ｍｏｎｈｅｉｍ）から入手
３）：  脱泡剤、ＩＣＩ  Ｒｅｓｉｎｓ（イギリス、Ｒｕｎｃｏｒｎ）から入手
４）：  アクリレート／スチレンに基づくアニオン分散物、ＩＣＩ  Ｒｅｓｉｎｓから入手
【００４８】
Ｈａａｋｅ  ＶＴ  ５００粘度計（測定本体ＳＶ  ＤＩＮ  ）を使用して１０.３ｓ−１の低剪断範囲において、およびＰｈｙｓｉｋａ  Ｒｈｅｏｌａｂ  ＭＣＩ粘度計を使用して１００００ｓ−１の高剪断範囲において、粘度の測定を行った。
【００４９】
【表３】
0004128785.tif 000006
ａ) ペイントに対して1.0重量%の添加量
ｂ) ＡＫＺＯから入手
c) Rohm & Haas Co.から入手
【００５０】
【表４】
0004128785.tif 000007
【００５１】
表５は、セルロース誘導体（Ｗａｌｏｃｅｌ  ＸＭ  ２００００  ＰＶ；Ｂｏｒｃｈｅｒｓ  ＧｍｂＨ（ドイツ、Ｍｏｎｈｅｉｍ）から入手）と組み合わせた本発明の増粘剤の使用を示す。
【００５２】
【表５】
0004128785.tif 000008
【００５３】
概要
表３〜５に示す試験結果から、本発明のポリウレタン増粘剤は、高剪断範囲において、比較生成物より高い増粘効果を有し、低剪断範囲において、より高い増粘効果を一般に有することが明らかである。本発明のポリウレタン増粘剤を使用した場合のペイントの刷毛塗り特性は、全ての場合において、比較生成物を含有するペイントの刷毛塗り特性より優れている。
【００５４】
本発明を例示するために先に詳細に説明したが、そのような説明は例示するためにすぎず、請求の範囲によって限定される以外は、本発明の思想および範囲を逸脱せず当業者によってそれらに変更を加えることができると理解されるものとする。